(57)【要約】研磨物品（１００）は、それから延在する突起部（１６５）を有するベース部分（１７０）を含むライナ（１６０）と接触する接着剤層（１１２）を有し、ここで突起部の少なくともいくつかは接着剤層に接触している。
2005534511.tif 000002
【特許請求の範囲】
【請求項１】
第１主面と前記第１主面の反対側にある第２主面とを有するバッキングと、
前記第１主面の少なくとも一部分上にある研磨層であって、バインダーおよび研磨粒子を含む研磨層と、
前記第２主面の少なくとも一部分上にある接着剤層と、
前記接着剤層に被着された取り外し可能なライナであって、それから延在する突起部を有するベース部分を含み、前記突起部の少なくともいくつかが前記接着剤層に接触しているライナと、
を含む被覆研磨物品。
【請求項２】
前記研磨層がメイク層およびサイズ層を含む、請求項１に記載の被覆研磨物品。
【請求項３】
前記研磨層がスラリー層を含む、請求項１に記載の被覆研磨物品。
【請求項４】
バックサイズ層、スーパーサイズ層、プレサイズ層、または飽和剤の少なくとも１つをさらに含む、請求項１に記載の被覆研磨物品。
【請求項５】
第１主面と前記第１主面の反対側にある第２主面とを有するバッキングと、
前記第１主面の少なくとも一部分上にある不織研磨ウェブであって、目の粗いかさ高繊維ウェブ、バインダー、および研磨粒子を含む不織研磨ウェブと、
前記第２主面の少なくとも一部分上にある接着剤層と、
前記接着剤層に被着された取り外し可能なライナであって、それから延在する突起部を有するベース部分を含み、前記突起部の少なくともいくつかが前記接着剤層に接触しているライナと、
を含む不織研磨物品。
【請求項６】
前記ベース部分が第１面を有し、かつ、前記突起部が前記第１面から延在している、請求項１に記載の被覆研磨物品または請求項５に記載の不織研磨物品。
【請求項７】
前記接着剤層が前記ライナの前記ベース部分に接触しない、請求項１に記載の被覆研磨物品または請求項５に記載の不織研磨物品。
【請求項８】
前記バッキングがクロス、紙、フォーム、または熱可塑性フィルムの少なくとも１つを含む、請求項１に記載の被覆研磨物品または請求項５に記載の不織研磨物品。
【請求項９】
前記接着剤層が感圧接着剤を含む、請求項１に記載の被覆研磨物品または請求項５に記載の不織研磨物品。
【請求項１０】
前記接着剤層が天然ゴム、合成ゴム、ブロックコポリマー、ポリ（メタ）アクリレート、シリコーン、ポリオレフィン、およびそれらの組合せよりなる群から選択される感圧接着剤を含む、請求項１に記載の被覆研磨物品または請求項５に記載の不織研磨物品。
【請求項１１】
前記ライナが熱可塑性樹脂を含む、請求項１に記載の被覆研磨物品または請求項５に記載の不織研磨物品。
【請求項１２】
前記ライナがポリオレフィン、ポリエステル、ポリカーボネート、およびポリ（メタ）アクリレートよりなる群から選択される熱可塑性樹脂を含む、請求項１に記載の被覆研磨物品または請求項５に記載の不織研磨物品。
【請求項１３】
前記ライナがポリエチレンまたはポリプロピレンの少なくとも１つを含む、請求項１に記載の被覆研磨物品または請求項５に記載の不織研磨物品。
【請求項１４】
前記突起部の少なくともいくつかが前記第１主面に対して垂直の回転対称軸を有する、請求項１に記載の被覆研磨物品または請求項５に記載の不織研磨物品。
【請求項１５】
前記突起部が円筒形ポストを含む、請求項１に記載の被覆研磨物品または請求項５に記載の不織研磨物品。
【請求項１６】
前記突起部が尾根を含む、請求項１に記載の被覆研磨物品または請求項５に記載の不織研磨物品。
【請求項１７】
突起部の平均密度が平方センチメートル当たり１５〜１８６突起部の範囲にある、請求項１に記載の被覆研磨物品または請求項５に記載の不織研磨物品。
【請求項１８】
突起部の平均密度が平方センチメートル当たり３１〜６２突起部の範囲にある、請求項１に記載の被覆研磨物品または請求項５に記載の不織研磨物品。
【請求項１９】
前記突起部が０．１２〜０．６４ｍｍの範囲の平均高さを有する、請求項１に記載の被覆研磨物品または請求項５に記載の不織研磨物品。
【請求項２０】
前記突起部が０．３８〜０．５０ｍｍの範囲の平均高さを有する、請求項１に記載の被覆研磨物品または請求項５に記載の不織研磨物品。
【請求項２１】
前記突起部の平均高さが前記接着剤層の平均厚さよりも少なくとも０．０２５ｍｍ大きい、請求項１に記載の被覆研磨物品または請求項５に記載の不織研磨物品。
【請求項２２】
前記突起部の平均高さが前記接着剤層の平均厚さよりも少なくとも０．１０ｍｍ大きい、請求項１に記載の被覆研磨物品または請求項５に記載の不織研磨物品。
【請求項２３】
前記ライナの外周が前記バッキングの外周を超えて延在している、請求項１に記載の被覆研磨物品または請求項５に記載の不織研磨物品。
【請求項２４】
前記バッキングの外周および前記ライナの外周が実質的に同一の広がりを持つ、請求項１に記載の被覆研磨物品または請求項５に記載の不織研磨物品。
【請求項２５】
前記バッキングの外周および前記ライナの外周が実質的に同一の広がりを持ち、かつ、前記バッキングが第１および第２の隣接する不連続部分を含む、請求項１に記載の被覆研磨物品または請求項５に記載の不織研磨物品。
【請求項２６】
前記バッキングの外周および前記ライナの外周が実質的に同一の広がりを持ち、前記バッキングが第１および第２の隣接する不連続部分を含み、かつ、前記第１および第２の隣接する部分がカットによって切り離されている、請求項１に記載の被覆研磨物品または請求項５に記載の不織研磨物品。
【請求項２７】
前記バッキングの外周および前記ライナの外周が実質的に同一の広がりを持ち、前記バッキングが第１および第２の隣接する不連続部分を含み、かつ、前記第１および第２の隣接する部分がカットによって切り離され、かつ、前記バッキングの第１部分が前記第１主面に対して垂直の回転対称軸を持った形状を有する、請求項１に記載の被覆研磨物品または請求項５に記載の不織研磨物品。
【請求項２８】
前記バッキングの外周および前記ライナの外周が実質的に同一の広がりを持ち、かつ、前記バッキングが第１および第２の隣接する不連続部分を含み、前記バッキングの第１部分が円形または多角形よりなる群から選択される形状を含み、かつ、前記第２部分が、前記ライナに被着された時に、柔軟性があるタブを含む、請求項１に記載の被覆研磨物品または請求項５に記載の不織研磨物品。
【請求項２９】
第１主面と前記第１主面の反対側にある第２主面とを有するバッキングを提供する工程と、
バインダーおよび研磨粒子を含む研磨層を前記第１主面の少なくとも一部分に貼り付ける工程と、
接着剤層を前記第２主面の少なくとも一部分に貼り付ける工程と、
突起部を前記接着剤層に接触させることによって、ベース部分と前記ベースから延在する複数の突起部とを含む取り外し可能なライナを前記接着剤層に被着する工程と、
を含む被覆研磨物品の製造方法。
【請求項３０】
前記研磨層がメイク層およびサイズ層を含む、請求項２９に記載の被覆研磨物品の製造方法。
【請求項３１】
前記研磨層がスラリー層を含む、請求項２９に記載の被覆研磨物品の製造方法。
【請求項３２】
第１主面と前記第１主面の反対側にある第２主面とを有するバッキングを提供する工程と、
目の粗いかさ高繊維ウェブ、バインダー、および研磨粒子を含む不織研磨ウェブを前記第１主面の少なくとも一部分に貼り付ける工程と、
接着剤層を前記第２主面の少なくとも一部分に貼り付ける工程と、
ベース部分と前記接着剤層に接触する複数の突起部とを有する第１面を含む取り外し可能なライナを前記接着剤層に貼り付ける工程と、
を含む不織研磨物品の製造方法。
【請求項３３】
前記接着剤層が前記ライナの第１面のベース部分に接触しない、請求項２９に記載の被覆研磨物品の製造方法または請求項３２に記載の不織研磨物品の製造方法。
【請求項３４】
前記ライナを切断することなく前記バッキングを切断する工程をさらに含む、請求項２９に記載の被覆研磨物品の製造方法または請求項３２に記載の不織研磨物品の製造方法。
【請求項３５】
単一工程として、前記ライナをカットすることなく前記研磨層および前記バッキングをカットする工程をさらに含む、請求項２９に記載の被覆研磨物品の製造方法または請求項３２に記載の不織研磨物品の製造方法。
【請求項３６】
第１主面と前記第１主面の反対側にある第２主面とを有するバッキング、
前記第１主面の少なくとも一部分上にある研磨層であって、バインダーおよび研磨粒子を含む研磨層、
前記第２主面の少なくとも一部分上にある接着剤層、ならびに
前記接着剤層に被着された取り外し可能なライナであって、ベース部分と前記ベースから延在する複数の突起部とを含み、前記突起部が前記接着剤層に接触しているライナ、
を含む被覆研磨物品を提供する工程と、
前記ライナを前記接着剤層から取り外す工程と、
前記接着剤層をサポートパッドに被着する工程と、
前記研磨層の少なくとも一部分をワークピースの表面の少なくとも一部分と摩擦接触させる工程と、
前記研磨物品または前記ワークピースの少なくとも１つを他方に対して動かして前記表面の少なくとも一部分を研磨する工程と、
を含むワークピースの研磨方法。
【請求項３７】
前記研磨層がメイク層およびサイズ層を含む、請求項３６に記載のワークピースの研磨方法。
【請求項３８】
前記研磨層がスラリー層を含む、請求項３６に記載のワークピースの研磨方法。
【請求項３９】
第１主面と前記第１主面の反対側にある第２主面とを有するバッキング、
前記第１主面の少なくとも一部分上にある不織研磨ウェブであって、目の粗いかさ高繊維ウェブ、バインダー、および研磨粒子を含む不織研磨ウェブ、
前記第２主面の少なくとも一部分上にある接着剤層、ならびに
前記接着剤層に被着された取り外し可能なライナであって、ベース部分と前記ベースから延在する複数の突起部とを含み、前記突起部が前記接着剤層に接触しているライナ、
を含む不織研磨物品を提供する工程と、
前記ライナを前記接着剤層から取り外す工程と、
前記接着剤層をサポートパッドに被着する工程と、
前記不織研磨ウェブの少なくとも一部分をワークピースの表面の少なくとも一部分と摩擦接触させる工程と、
前記研磨物品または前記ワークピースの少なくとも１つを他方に対して動かして前記表面の少なくとも一部分を研磨する工程と、
を含むワークピースの研磨方法。
【発明の詳細な説明】
【技術分野】
【０００１】
本発明は、研磨物品に、より具体的には接着剤層を有する研磨物品に関する。
【背景技術】
【０００２】
多くの研磨物品、例えば、シートまたはディスクの形の被覆研磨または不織研磨物品は、一般に、使用中にはサポートパッド上へ取り付けられる。典型的には、サポートパッドの目的は、特定の研磨用途に必要とされる必要な基盤を研磨物品に提供することである。例えば、研磨物品が高圧で（例えば、高素材除去用途向けに）用いられることになっている場合、サポートパッドは典型的には耐久性、耐熱性の、堅いものであろう。研磨物品が成形表面を仕上げるために用いられることになっている場合、サポートパッドは典型的には柔らかい、整合的なものであろう。
【０００３】
バッキングを有する研磨物品について、サポートパッド上へ研磨物品を取り付けるための一選択肢は感圧接着剤（すなわち、ＰＳＡ）を伴う。この選択肢のために、研磨層の反対側のバッキングの表面は典型的にはＰＳＡの層を有する。ＰＳＡ層は、典型的には、意図される研磨用途のために被覆研磨物品をサポートパッド上に保持するのに十分な粘着性を有する。
【０００４】
ユーザーに供給される時、ライナが典型的には研磨物品のＰＳＡ層に接合されている。ライナは、例えば、さもなければＰＳＡ層に被着して接着剤層の粘着性の低下をもたらすかもしれない異物から接着剤層を保護するのに役立つ。通常のライナは、典型的には紙またはポリマーフィルムでできており、一般に低粘着性材料のコーティングを有する。典型的には、低粘着性材料はＰＳＡ層と直接接触している。かかる低粘着性材料の例には、ポリエチレン、シリコ−ン、フルオロポリマー、および高分子量ワックス状材料が挙げられる。それによってＰＳＡ層を露出するライナの取り外しは、典型的にはＰＳＡ層からライナを分離すること（例えば、指の爪を用いて）を必要とするので、面倒な工程であり得る。
【０００５】
ライナの取り外しを容易にするために、幾つかの研磨物品は使い捨てタブを有する。かかる研磨物品は、研磨物品およびその関連ライナを、好ましいサイズおよび形状（例えば、ディスクまたは長方形）に一般に対応する形状だが、タブを形成する追加領域を含む形状へカットすることによって（例えば、ダイス打ち抜きによって）一般に形成される。研磨物品の研磨層、バッキング、ＰＳＡ層、および任意の層を貫いて行われるが、ライナに貫入しないカットは、タブ上の研磨物品の当該部分を好ましい形状を有する当該部分から切断する。タブは容易に掴むことができ、ライナをＰＳＡ層から取り外して好ましい形状を有する研磨物品をもたらすために用いることができる。実際には、研磨物品からタブを切り離すカットの深さを正確に制御するのは困難であり、ライナ中へのまたはそれを貫くカットの問題はよく起こる。かかる場合には、タブは適切に機能しないかもしれない。
【発明の開示】
【課題を解決するための手段】
【０００６】
一態様では、本発明は、
第１主面と第１主面の反対側にある第２主面とを有するバッキングと、
第１主面の少なくとも一部分上にある研磨層であって、バインダーおよび研磨粒子を含む研磨層と、
第２主面の少なくとも一部分上にある接着剤層と、
接着剤層に被着された取り外し可能なライナであって、それから延在する突起部を有するベース部分を含み、突起部の少なくともいくつかが接着剤層に接触しているライナと、
を含む被覆研磨物品を提供する。
【０００７】
別の態様では、本発明は、
第１主面と第１主面の反対側にある第２主面とを有するバッキングと、
第１主面の少なくとも一部分上にある不織研磨ウェブであって、目の粗いかさ高繊維ウェブ（ｏｐｅｎ  ｌｏｆｔｙ  ｆｉｂｅｒ  ｗｅｂ）、バインダー、および研磨粒子を含む不織研磨ウェブと、
第２主面の少なくとも一部分上にある接着剤層と、
接着剤層に被着された取り外し可能なライナであって、それから延在する突起部を有するベース部分を含み、突起部の少なくともいくつかが接着剤層に接触しているライナと、
を含む不織研磨物品を提供する。
【０００８】
別の態様では、本発明は、
第１主面と第１主面の反対側にある第２主面とを有するバッキングを提供する工程と、
バインダーおよび研磨粒子を含む研磨層を第１主面の少なくとも一部分に貼り付ける工程と、
接着剤層を第２主面の少なくとも一部分に貼り付ける工程と、
突起部を接着剤層に接触させることによって、ベース部分とベースから延在する複数の突起部とを含む、取り外し可能なライナを接着剤層に被着する工程と
を含む被覆研磨物品の製造方法を提供する。
【０００９】
典型的には、研磨層は、取り外し可能なライナを付着する前に第１主面に貼り付けられる。
【００１０】
別の態様では、本発明は、
第１主面と第１主面の反対側にある第２主面とを有するバッキングを提供する工程と、
目の粗いかさ高繊維ウェブ、バインダー、および研磨粒子を含む不織研磨ウェブを第１主面の少なくとも一部分に貼り付ける工程と、
接着剤層を第２主面の少なくとも一部分に貼り付ける工程と、
ベース部分と接着剤層に接触する複数の突起部とを有する第１面を含む、取り外し可能なライナを接着剤層に貼り付ける工程と、
を含む不織研磨物品の製造方法を提供する。
【００１１】
典型的には、不織研磨ウェブは、取り外し可能なライナを被着する前に第１主面に貼り付けられる。
【００１２】
別の態様では、本発明は、
第１主面と第１主面の反対側にある第２主面とを有するバッキング、
第１主面の少なくとも一部分上にある研磨層であって、バインダーおよび研磨粒子を含む研磨層、
第２主面の少なくとも一部分上にある接着剤層、ならびに
接着剤層に被着された取り外し可能なライナであって、ベース部分とベースから延在する複数の突起部とを含み、突起部が接着剤層に接触しているライナ
を含む被覆研磨物品を提供する工程と、
ライナを接着剤層から取り外す工程と、
接着剤層をサポートパッドに被着する工程と、
研磨層の少なくとも一部分をワークピースの表面の少なくとも一部分と摩擦接触させる工程と、
研磨物品またはワークピースの少なくとも１つを他方に対して動かして表面の少なくとも一部分を研磨する工程と、
を含むワークピースの研磨方法を提供する。
【００１３】
別の態様では、本発明は、
第１主面と第１主面の反対側にある第２主面とを有するバッキング、
第１主面の少なくとも一部分上にある不織研磨ウェブであって、目の粗いかさ高繊維ウェブ、バインダー、および研磨粒子を含む不織研磨ウェブ、
第２主面の少なくとも一部分上にある接着剤層、ならびに
接着剤層に被着された取り外し可能なライナであって、ベース部分とベースから延在する複数の突起部とを含み、突起部が接着剤層に接触しているライナ
を含む不織研磨物品を提供する工程と、
ライナを接着剤層から取り外す工程と、
接着剤層をサポートパッドに被着する工程と、
不織研磨ウェブの少なくとも一部分をワークピースの表面の少なくとも一部分と摩擦接触させる工程と、
研磨物品またはワークピースの少なくとも１つを他方に対して動かして表面の少なくとも一部分を研磨する工程と、
を含むワークピースの研磨方法を提供する。
【００１４】
典型的には、本発明による被覆研磨物品および不織研磨物品のライナは、容易に取り外し可能であり、加工操作中のライナの故意でないカットの問題に対処するものである。
【発明を実施するための最良の形態】
【００１５】
本発明による研磨物品には、被覆研磨物品および不織研磨物品が含まれる。
【００１６】
被覆研磨物品
被覆研磨物品は一般にバッキングと研磨粒子および研磨粒子をバッキングに固定するためのバインダーを含む研磨層とを含む。研磨層は、例えば、単層（例えば、スラリー層）または多層（例えば、メイクおよびサイズ層）であり得る。
【００１７】
本発明による模範的な被覆研磨物品の一実施形態は図１に例示される。この図について言及すると、被覆研磨物品１００は、第１主面１１１と第１主面１１１の反対側にある第２主面１１２とを有するバッキング１１０を含む。研磨層１２５は、第１主面１１１に貼付けられ、研磨粒子１３０、メイク層１２０、およびサイズ層１４０を含む。接着剤層１５０は第２主面１１２の少なくとも一部分に接触している。簡単にするために、バッキング１１０、研磨層１２５、および接着剤層１５０は集合的に本明細書では以下サブ−アセンブリ１１５と言われる。取り外し可能なライナ１６０は、第１面１７２と第１面１７２の反対側にある第２面１７４とを有するベース部分１７０を含む。突起部１６５は、第１面１７２から延在しており、ライナ１６０が接着剤層１５０に被着するように接着剤層１５０に接触している。
【００１８】
メイクおよびサイズ層ならびにそれらの塗布方法は研磨技術ではよく知られている。それらは典型的には１つまたは複数のバインダー（例えば、フェノール樹脂、ウレア−ホルムアルデヒド、エポキシ、エポキシ／アクリレート）を含み、研磨粒子をバッキングに接合するのに役立つ。メイクコートはまたバッキングを密封するのにも役立つかもしれない。
【００１９】
本発明による模範的な被覆研磨物品の別の実施形態は図２に例示される。この図について言及すると、被覆研磨物品２００は、第１主面２１１と第１主面２１１の反対側にある第２主面２１２とを有するバッキング２１０を含む。研磨層２２５は、第１主面２１１に貼付けられ、研磨粒子２３０およびバインダー２３５を含む。接着剤層２５０は第２主面２１２の少なくとも一部分に接触している。取り外し可能なライナ２６０は、第１面２７２と第１面２７２の反対側にある第２面２７４とを有するベース部分２７０を含む。突起部２６５は、第１面２７２から延在しており、ライナ２６０が接着剤層２５０に被着するように接着剤層２５０に接触している。
【００２０】
研磨層は、後で硬化されてバインダーを形成するバインダー前駆体中の研磨粒子のスラリーとして塗布されてもよい。バインダー前駆体中の研磨粒子のかかるスラリーおよびそれらの塗布技術は研磨技術ではよく知られている。
【００２１】
好適なバッキングには、通常の密封被覆研磨バッキングおよび多孔性非密封バッキングをはじめとする、被覆または不織研磨物品の製造技術で公知のものが含まれる。バッキングは柔軟性があってもまたは堅くてもよい。好ましくは、バッキングは柔軟性がある。バッキングは、被覆研磨材の製造でバッキングとして通常使用されるものをはじめとする任意の数の様々な材料でできていてもよい。
【００２２】
模範的な柔軟性があるバッキングには、ポリオレフィンフィルム（例えば、二軸延伸ポリプロピレンをはじめとするポリプロピレン）、ポリエステルフィルム、ポリアミドフィルム、セルロースエステルフィルムのような（下塗フィルムをはじめとする）ポリマーフィルム、繊維状強化熱可塑性樹脂、金属箔、メッシュ、フォーム（例えば、天然スポンジ材料またはポリウレタンフォーム）、クロス（例えば、ポリエステル、ナイロン、絹、綿、および／またはレーヨンを含む繊維または糸から製造されたクロス）、紙、アート紙、バルカン紙、バルカンファイバー、不織材料、それらの組合せ、およびそれらの処理形が含まれる。バッキングはまた、２つの材料の積層品（例えば、紙／フィルム、クロス／紙、不織材料／紙、フィルム／クロス）であってもよい。クロスバッキングは織られていてもまたはスチッチボンドされていてもよい。バッキング材料の選択は、例えば、研磨物品の意図される用途に依存するかもしれない。
【００２３】
バッキングの厚さは一般には０．０２ｍｍ〜５ｍｍ、好ましくは０．０５ｍｍ〜３．５ｍｍ、より好ましくは０．１ｍｍ〜２ｍｍの範囲であるが、これらの範囲外の厚さもまた有用であるかもしれない。
【００２４】
帯電防止材料がこれらバッキング処理の任意の中に含まれてもよい。帯電防止材料の添加は、木材または木材様材料を磨く時に静電気を蓄積する研磨物品の傾向を減らすことができる。
【００２５】
好適な研磨粒子には、研磨技術で公知の任意の研磨粒子が含まれる。模範的な有用な研磨粒子には、酸化アルミニウム、（１つまたは複数の金属酸化物改質剤および／またはシーディング剤もしくは核剤を含んでもよい）セラミック酸化アルミニウム、および熱処理酸化アルミニウムのような溶融酸化アルミニウムベース材料、炭化ケイ素、共溶融アルミナ−ジルコニア、ダイヤモンド、セリア、二ホウ化チタン、立方晶窒化ホウ素、炭化ホウ素、ガーネット、火打石、金剛砂、ゾル−ゲル由来研磨粒子、ならびにそれらのブレンドが含まれる。好ましくは、研磨粒子は溶融酸化アルミニウム、熱処理酸化アルミニウム、セラミック酸化アルミニウム、炭化ケイ素、アルミナ・ジルコニア、ガーネット、ダイヤモンド、立方晶窒化ホウ素、ゾル−ゲル由来研磨粒子、またはそれらの混合物を含む。
【００２６】
研磨粒子は、例えば、個々の粒子、研磨複合粒子、塊（浸食され得る塊をはじめとする）、およびそれらの混合物（例えば、同じまたは異なるサイズおよび／または組成を有する）の形にあってもよい。
【００２７】
研磨粒子は典型的には０．１マイクロメートル〜２０００マイクロメートル、より好ましくは１マイクロメートル〜１３００マイクロメートルの平均直径を有するが、他の直径を有する他の粒子を使用することもできる。
【００２８】
研磨粒子についてのコーティング量は、例えば、研磨物品のタイプ（例えば、被覆研磨物品または不織研磨物品）、研磨粒子の塗布方法、および研磨粒子のサイズに依存するかもしれないが、典型的には平方メートル当たり５グラム（ｇ／ｍ２）〜１３５０ｇ／ｍ２の範囲である。
【００２９】
本発明による研磨物品は典型的には少なくとも１つのバインダー（例えば、被覆研磨物品のメイク、サイズ、および／またはスラリー層中に、または不織研磨物品の繊維ウェブ上にコートされた）を含む。典型的には、バインダーは、バインダー前駆体を硬化させることによって（例えば、熱的方法によって、または電磁または微粒子放射線を用いることによって）形成される。有用なバインダーおよびバインダー前駆体は無機であってもまたは有機であってもよい。有用なバインダー前駆体には、例えば、熱的におよび／または放射線への露光によって硬化されてもよい、熱硬化性樹脂および放射線硬化性樹脂が含まれる。模範的な有機バインダー前駆体には、膠、フェノール樹脂、アミノプラスト樹脂、ウレア−ホルムアルデヒド樹脂、メラミン−ホルムアルデヒド樹脂、ウレタン樹脂、（例えば、ペンダントα，β−不飽和基を有するアミノプラスト樹脂、アクリレートウレタン、アクリル化エポキシ、アクリル化イソシアヌレート）、アクリル樹脂、エポキシ樹脂（ビス−マレイミドおよびフルオレン改質エポキシ樹脂をはじめとする）、イソシアヌレート樹脂、ならびにそれらの混合物が含まれる。
【００３０】
バインダーおよび／または研磨製品はまた、繊維、滑剤、湿潤剤、チキソトロピック材料、界面活性剤、顔料、染料、帯電防止剤（例えば、カーボンブラック、酸化バナジウム、グラファイトなど）、粉砕助剤、カップリング剤（例えば、シラン、チタネート、ジルコアルミネートなど）、可塑剤、懸濁化剤などのような添加剤を含んでもよい。これら任意の添加剤の量は好ましい特性を提供するために選択される。カップリング剤は研磨粒子および／または充填材への粘着性を改善することができる。
【００３１】
本発明による被覆研磨物品の幾つかの実施形態では、１つまたは複数の追加の任意コーティング（例えば、飽和剤、プレサイズ層、バックサイズ層、タイ層、スーパーサイズ層）は、当業者に公知であるような材料の機能または目的によって決定されるように連続層または不連続層として存在してもよい。例えば、特に細粒度の研磨材を用いる場合には、紙バッキング材料の固有のテクスチャー化表面を平らにするために飽和コートを提供することが好ましいかもしれない。スーパーサイズ層、すなわち、サイズ層の少なくとも一部分上に塗布されたコーティングは、例えば、粉砕助剤を、および／またはアンチ−ローディングコーティングとして提供するために追加され得る。
【００３２】
さらに、任意のスーパーサイズ層に関しては、それは、被覆研磨物品の切削能力を劇的に低下させ得る研磨粒子間の削り屑（ワークピースから研磨された材料）の蓄積を防ぐまたは減らすのに役立つかもしれない。スーパーサイズ層は好ましくは粉砕助剤（例えば、テトラフルオロホウ酸カリウム）、脂肪酸の金属塩（例えば、ステアリン酸亜鉛またはステアリン酸カルシウム）、リン酸エステルの塩（例えば、ベヘニルリン酸カリウム）、リン酸エステル、ウレア−ホルムアルデヒド樹脂、鉱油、架橋シラン、架橋シリコーン、および／またはフルオロケミカルズを含んでもよい。
【００３３】
被覆研磨物品を製造するための技術および材料のさらなる記載は、例えば、米国特許第４，３１４，８２７号明細書（ライセイザー（Ｌｅｉｔｈｅｉｓｅｒ）ら）、同第４，５１８，３９７号明細書（ライセイザーら）、同第４，５８８，４１９号明細書（コール（Ｃａｕｌ）ら）、同第４，６２３，３６４号明細書（コットリンガー（Ｃｏｔｔｒｉｎｇｅｒ）ら）、同第４，６５２，２７５号明細書（ブルーチャー（Ｂｌｏｅｃｈｅｒ）ら）、同第４，７３４，１０４号明細書（ブロバーグ（Ｂｒｏｂｅｒｇ））、同第４，７３７，１６３号明細書（ラーケイ（Ｌａｒｋｅｙ））、同第４，７４４，８０２号明細書（シュワベル（Ｓｃｈｗａｂｅｌ））、同第４，７５１，１３８号明細書（ツメイ（Ｔｕｍｅｙ）ら）、同第４，７７０，６７１号明細書（モンロー（Ｍｏｎｒｏｅ）ら）、同第４，７９９，９３９号明細書（ブルーチャーら）、同第４，８８１，９５１号明細書（ウッド（Ｗｏｏｄ）ら）、同第４，９２７，４３１号明細書（ブッチャナン（Ｂｕｃｈａｎａｎ）ら）、同第５，４９８，２６９号明細書（ラーミー（Ｌａｒｍｉｅ））、同第５，０１１，５０８号明細書（ワルド（Ｗａｌｄ）ら）、同第５，０７８，７５３号明細書（ブロバーグら）、同第５，０９０，９６８号明細書（ペロウ（Ｐｅｌｌｏｗ））、同第５，１０８，４６３号明細書（ブッチャナンら）、同第５，１３７，５４２号明細書（ブッチャナンら）、同第５，１３９，９７８号明細書（ウッド）、同第５，１５２，９１７号明細書（ピーパー（Ｐｉｅｐｅｒ）ら）、同第５，２０１，９１６号明細書（バーグ（Ｂｅｒｇ）ら）、同第５，２０３，８８４号明細書（ブッチャナンら）、同第５，２２７，１０４号明細書（バウアー（Ｂａｕｅｒ））、同第５，３２８，７１６号明細書（ブッチャナンら）、同第５，３６６，５２３号明細書（ローウェンホースト（Ｒｏｗｅｎｈｏｒｓｔ）ら）、同第５，３７８，２５１号明細書（カラー（Ｃｕｌｌｅｒ）ら）、同第５，４１７，７２６号明細書（スタウト（Ｓｔｏｕｔ）ら）、同第５，４２９，６４７号明細書（ラーミー）、同第５，４３６，０６３号明細書（フォレット（Ｆｏｌｌｅｔｔ）ら）、同第５，４９０，８７８号明細書（ピーターソン（Ｐｅｔｅｒｓｏｎ）ら）、同第５，４９６，３８６号明細書（ブロバーグら）、同第５，５２０，７１１号明細書（ヘルミン（Ｈｅｌｍｉｎ））、同第５，５４９，９６２号明細書（ホームズ（Ｈｏｌｍｅｓ）ら）、同第５，５５１，９６３号明細書（ラーミー）、同第５，５５６，４３７号明細書（リー（Ｌｅｅ）ら）、同第５，５６０，７５３号明細書（ブッチャナンら）、同第５，６０９，７０６号明細書（ベネディクト（Ｂｅｎｅｄｉｃｔ）ら）、同第５，７００，３０２号明細書（ステゼル（Ｓｔｏｅｔｚｅｌ）ら）、同第５，９４２，０１５号明細書（カラーら）、同第５，９５４，８４４号明細書（ロー（Ｌａｗ）ら）、同第５，９６１，６７４号明細書（ガグリアルディ（Ｇａｇｌｉａｒｄｉ）ら）、同第５，９７５，９８８号明細書（クリスチアンソン（Ｃｈｒｉｓｔｉａｎｓｏｎ））、同第６，０５９，８５０号明細書（リーセ（Ｌｉｓｅ）ら）、および同第６，２６１，６８２号明細書（ロー）に見いだされるかもしれない。
【００３４】
不織研磨物品
本発明による一実施形態に従った不織研磨物品は図３に示される。不織研磨物品３００は、研磨粒子３３０を繊維ウェブ３４０の全体にわたって分配され有機バインダー（示されていない）によってその中に接着接合された目の粗いかさ高繊維ウェブ３４０を含む。繊維ウェブ３４０は、第１主面３１１と第１主面３１１の反対側にある第２主面とを有するバッキング３１０に貼り付けられている。第２主面３１２の少なくとも一部分はその上に接着剤層３５０を有する。取り外し可能なライナ３６０は、ベース部分３７０の第１面３７２と第１面３７２の反対側にある第２面３７４とを有するベース部分３７０を有する。突起部３６５は、ライナ３６０の第１面３７２から延在しており、ライナ３６０が接着剤層に被着するように接着剤層３５０に接触している。
【００３５】
繊維ウェブは、好ましくは捲縮したおよび／または互いに絡み合った連続繊維またはステープルファイバーを含んでもよい。模範的な繊維には、ポリエステル繊維、ポリアミド繊維、およびポリアラミド繊維が含まれる。
【００３６】
繊維ウェブは、例えば、針タッキング、ステッチボンディング、および／または接着剤接合（例えば、膠またはホットメルト接着剤を用いる）によって、バッキングに貼り付けられ（すなわち、固定され）てもよい。
【００３７】
被覆研磨物品への包含のために本明細書で上に述べられたバインダーおよびバインダー前駆体、バッキング、研磨粒子、任意の添加剤、ならびに任意の層もまた、本発明による不織研磨材に用いられてもよい。
【００３８】
不織研磨物品を製造するための技術および材料のさらなる記載は、例えば、米国特許第２，９５８，５９３号明細書（フーバー（Ｈｏｏｖｅｒ）ら）、同第４，３３１，４５３号明細書（ダウ（Ｄａｕ）ら）、同第４，９９１，３６２号明細書（ハイア（Ｈｅｙｅｒ）ら）、同第５，５９１，２３９号明細書（エドブロム（Ｅｄｂｌｏｍ）ら）、同第５，６８１，３６１号明細書（サンダーズ（Ｓａｎｄｅｒｓ））、同第５，８５８，１４０号明細書（バーガー（Ｂｅｒｇｅｒ）ら）、同第６，０１７，８３１号明細書（ベアズレイ（Ｂｅａｒｄｓｌｅｙ）ら）、および同第６，２０７，２４６号明細書（モレン（Ｍｏｒｅｎ）ら）に見いだされるかもしれない。
【００３９】
本発明による被覆および不織研磨物品は、それに取り外し可能なライナが被着しているバッキングと典型的には接触した接着剤層を含む。
【００４０】
接着剤層用の接着剤の例には、ホットメルト接着剤、粘着接着剤（感圧接着剤をはじめとする）、および／または硬化接着剤をはじめとする、当該技術で公知のものが挙げられる。好ましくは、接着剤層は粘着性である。より好ましくは、接着剤層は感圧接着剤である。
【００４１】
感圧接着剤は一般に、例えば、ディ．セイタス（Ｄ．Ｓａｔａｓ）編、「感圧接着剤技術ハンドブック（Ｈａｎｄｂｏｏｋ  ｏｆ  Ｐｒｅｓｓｕｒｅ−Ｓｅｎｓｉｔｉｖｅ  Ａｄｈｅｓｉｖｅ  Ｔｅｃｈｎｏｌｏｇｙ）」、第３版、フォン・ノストランド・レインホールド（Ｖｏｎ  Ｎｏｓｔｒａｎｄ  Ｒｅｉｎｈｏｌｄ）（１９８９年）に記載されている。模範的な感圧接着剤には、ラテックス・クレープ、ロジン、ポリアクリレートエステル（例えば、ポリ（アクリル酸ブチル））をはじめとするアクリルポリマーおよびコポリマー、ポリビニルエーテル（例えば、ポリ（ビニルｎ−ブチルエーテル））、ポリ（アルファ−オレフィン）、シリコーン、アルキッド接着剤、ゴム系接着剤（例えば、天然ゴム、合成ゴム、塩素化ゴム）、ならびにそれらの混合物が含まれる。
【００４２】
接着剤は、例えば、純材料として、溶剤中の溶液として、または水性分散系としてバッキングに塗布されてもよい。バッキングへの接着剤の塗布方法は広く知られており、それには、吹き付け塗り、カーテンコーティング、ロールコーティング、スクリーンコーティング、ホットメルト押出コーティング、ナイフコーティングなどが含まれる。
【００４３】
接着剤層は、任意の重量または厚さのものであってもよい。好ましくは、接着剤層は１マイクロメートル〜２２０マイクロメートルの範囲の、より好ましくは５マイクロメートル〜１７０マイクロメートルの範囲の被覆厚さを有する。接着剤層は連続であってもまたは不連続であってもよい。
【００４４】
本発明による研磨物品は、典型的には、バッキング上の接着剤層に被着された取り外し可能なライナを含む。ライナは、ダスト、指、または他の研磨物品（例えば、積み重ねられる場合）のような様々な物体への偶発的な被着、またはそれらによる汚染から接着剤層を保護するのに少なくとも部分的に役立つ。
【００４５】
好ましくは、ライナは柔軟性がある。本明細書で用いるところでは、用語「柔軟性がある」は、ライナに適用される時、ライナが破壊するまたはひびが入ることなく、少なくとも１回、そのものの上へ折り畳み、かつ、広げ得ることを意味する。
【００４６】
好ましくは、ライナは使い捨てであり、研磨物品の性能への弊害なしに捨てることができる。
【００４７】
適切な処理（例えば、エンボス化）で、ライナは、ライナとしての使用について知られている実質的に任意の材料から製造することができるが、好ましくはライナは押出可能な熱可塑性樹脂を含む。模範的な押出可能な熱可塑性樹脂には、例えば、ポリ（エチレンテレフタレート）のようなポリエステル、ポリオレフィン（例えば、ポリプロピレン、ポリブチレン、プロピレンとエチレンとのコポリマー、またはポリエチレン）、ポリスチレン（例えば、ポリ（スチレン−コ−アクリロニトリル）およびポリ（アクリロニトリル−コ−ブタジエン−コ−スチレン））、可塑化ポリ塩化ビニル、ポリカーボネート、ならびにポリメタクリレートが含まれる。好ましくは、押出可能な熱可塑性樹脂はポリオレフィンを含み、より好ましくは押出可能な熱可塑性樹脂はポリプロピレン、ポリエチレン、および／またはプロピレンとエチレンとのコポリマーを含む。
【００４８】
典型的には、ライナはテクスチャー化表面をもたらす突起部を有する。突起部は連結を断たれていてもまたは連結されていてもよい（例えば、平方形の格子パターンを形成するために連結された尾根およびポストであってもよい）。突起部は規則的にまたは不規則に間隔をあけて配置されてもよく、好ましくは突起部は規則的に間隔をあけて配置される。突起部は接着剤層に接触し、場合によりバッキングに接触するのに十分な程度、接着剤層中へ貫入してもよい。
【００４９】
好ましくは、個々の突起部の反対側は実質的に平行であるか、または突起部の先端に向かって狭くなっている。突起部は、ライナと具体的な研磨物品との間の好ましい相互作用に依存してサイズおよび／または形状の任意の組合せのものであってもよい。個々の突起部の模範的な形状には、ポスト（例えば、円筒形、プリズム状）、円錐、半球、ピラミッド（角錘台をはじめとする）、尾根が含まれるが、他の形状もまた有用である。好ましくは、個々の突起部の先端は実質的に平面であるが、それらは凹面、凸面、および／またはそれらの組合せであり得る。好ましくは、突起部の先端は実質的に同一平面で終わるが、これは必要条件ではない。
【００５０】
突起部の断面形状は、好ましい剥離特性を与える任意の形状であってもよい。典型的には、突起部の断面形状は、それらを製造するために用いられる製造方法によって決定される。個々の突起部の模範的な断面形状（突起部の先端とライナのベース部分との中間点で決定される）には、円形、楕円形、多角形、およびそれらの組合せが含まれる。有用な多角形断面形状には、例えば、正方形、三角形、長方形、および台形が含まれる。円形断面形状の突起部が特に好ましい。突起部は、相互連結されていて、好ましくは実質的に一様な高さを有する、隆起した連結パターンを形成していてもよい。模範的な隆起した連結パターンには、平方形格子、六角形格子、ダイヤモンド格子、長方形格子、および三角形格子が含まれる。
【００５１】
実例として、図４〜７は本発明の実施で有用な模範的なライナを示す。
【００５２】
ここで図４について言及すると、ライナ４００は、第１面４７２と第１面４７２の反対側にある第２面４７４とを有するベース部分４７０を含む。円筒形状の突起部４６５が第１面４７２から延在している。
【００５３】
ここで図５について言及すると、ライナ５００は、第１面５７２と第１面５７２の反対側にある第２面５７４とを有するベース部分５７０を含む。角錐台形状の突起部５６５が第１面５７２から延在している。
【００５４】
さて図６について言及すると、ライナ６００は、第１面６７２と第１面６７２の反対側にある第２面６７４とを有するベース部分６７０を含む。相互に連結された突起部６６５が第１面６７２から延在しており、隆起した平方形格子パターンを集合的に形成している。
【００５５】
さて図７について言及すると、ライナ７００は、第１面７７２と第１面７７２の反対側にある第２面７７４とを有するベース部分７７０を含む。相互に連結された突起部７６５が第１面７７２から延在しており、隆起した六角形格子パターンを集合的に形成している。
【００５６】
突起部は、エンボス化、または金型（例えば、柄ロール）中への溶融押出をはじめとする様々な方法によって都合よく形成されてもよい。突起部の形成方法は、例えば、２００１年１１月１日に公開された米国特許公開第２００１００３６５２９号明細書（カルホウン（Ｃａｌｈｏｕｎ）ら）、および２００２年３月２８日に公開された米国特許公開第２００２００３７３９３号明細書（ストローベル（Ｓｔｒｏｂｅｌ）ら）、ならびに１９９７年４月１７日に公開されたＰＣＴ公開国際公開第９７／１３６３３  Ａ１号パンフレット（カルホウンら）および２０００年１２月７日に公開された国際公開第００／７３０８２  Ａ１号パンフレット（エングル（Ｅｎｇｌｅ）ら）に記載されている。
【００５７】
エンボス化は、例えば、熱可塑性フィルムにロールニップを通過させて相当するエンボス化パターンを有する道具に押し付けることに達成することができる。
【００５８】
突起部はまた、例えば、エンボス化またはへこんだパターンを有する道具を用いて溶融熱可塑性樹脂をキャストし、熱可塑性樹脂を固化させ、そして例えば、その開示が参照により本明細書に援用される、米国特許第５，８４５，３７５号明細書（バイチンスキイー（Ｂｙｃｈｉｎｓｋｉ）ら）に記載されているように生じたテクスチャー化固体フィルムを取り外すことによって形成することができる。例えば、円筒形空洞のパターンを有する道具を用いると、相当するパターンの突き出た円筒形ポストを有するライナの形成をもたらすであろう。かかる方法では、空洞の深さは、円筒形ポストの意図される高さの少なくとも約２倍の深さであるように好ましくは選ばれる。
【００５９】
ライナの第１面上の突起部の密度（すなわち、単位面積当たりの突起部の数）は、好ましい剥離特性を与える任意の数であってもよい。好ましくは、ライナの第１面上の突起部の密度は、接着剤層が突起部の間に垂れ下がりライナのベース部分に触れることができないようなものである。例えば、ライナの第１面上の突起部の密度は、ライナの平方センチメートル当たり１０〜２５０突起部の範囲、好ましくは平方センチメートル当たり１５〜１８６突起部の範囲、より好ましくは平方センチメートル当たり３１〜６２突起部の範囲にあってもよい。
【００６０】
好ましくは、突起部の物理的寸法は、圧縮応力がかけられた時に、突起物が曲がらずまたは座屈せず、それらの構造完全性を維持して接着剤層がライナのベース部分のランドエリアに接触するのを防ぐようなものである。
【００６１】
典型的には、突起部の高さは、近くの接着面がライナのベース部分に接触することなく圧縮荷重下に突起部先端が接着剤層に貫入してバッキング層に接触することができるように、それが接着剤層の厚さよりも大きいように選択される。好ましくは、突起部の少なくとも幾つかの高さは少なくとも０．０２５ｍｍであり、より好ましくは接着剤層の厚さよりも少なくとも０．１０ｍｍ大きい。突起部は同じまたは異なる高さのものであってもよい。幾つかの実施形態では、突起部は、プロセス変動を考慮に入れて、好ましくは実質的に同じ高さのものである。好ましくは、突起部の平均高さは０．１２ｍｍ〜１．０ｍｍ、より好ましくは０．２５ｍｍ〜０．６４ｍｍ、より好ましくは０．３８ｍｍ〜０．５０ｍｍの範囲にある。研磨物品の性質に依存して、突起部の高さは、典型的には、接着剤層からのライナの容易な取り外しが可能であるように選択される。
【００６２】
典型的には、突起部は好ましくは０．１５ｍｍ〜０．７６ｍｍの範囲の幅または直径を有するが、他の幅および直径が用いられてもよい。好ましくは、突起部高さを増やすと共に、突起部の幅および／または直径は、突起部の曲がりまたは座屈を防ぐために増やされる。好ましくは、本発明による突起部には、２：１またはそれ未満、好ましくは１：１またはそれ未満のアスペクト比（すなわち、突起部高さ対ベースでの幅の比）のものが含まれる。
【００６３】
その上に突起部を有する第１面の反対側にあるライナの第２面は、修飾されないままであり得るし、または第１面について上に記載されたようにエンボス化され得る。
【００６４】
ライナベース部分の厚さは、好ましい加工特性、曲げ剛性、耐引裂性、および引張強度を与える任意の厚さであり得る。好ましくは、ライナベース部分は０．０２５ｍｍ〜０．２５ｍｍの範囲の、より好ましくは０．０７６ｍｍ〜０．１３ｍｍの範囲の厚さを有する。
【００６５】
本発明による研磨物品は、例えば、ダイス打ち抜き、ナイフカット、およびレーザーカットをはじめとする多種多様な方法によって、例えばロール、ディスク（穴あきディスクを含む）、および／またはシートをはじめとする形、形状、および／またはサイズへ変換することができる。
【００６６】
幾つかの実施形態では、本発明による被覆研磨物品は、主要部とライナの取り外しを助けるタブとを有する被覆研磨ディスクへ変換されてもよい。かかる実施形態では、バッキングに対して垂直に見た時に、被覆研磨材の主要部および／またはタブは任意の形状、例えば、円形、三日月形、楕円形、または多角形（例えば、正方形、三角形、長方形、六角形、もしくは台形）のものであってもよい。好ましくは、主要部は、バッキングの第１主面に垂直の回転対称軸を有する。好ましくは、バッキングに対して垂直に見た時に、主要部は円形状を有し、タブは三日月形状を有する。
【００６７】
ここで図８について言及すると、被覆研磨ディスク８００は、被覆研磨物品１００の模範的なかかる実施形態である。図８で、サブアセンブリ１１５は、ライナ１６０の外周８４１と実質的に同一の広がりを持つ外周８４０を有する。サブアセンブリ１１５は、サブアセンブリ１１５を切り裂くがライナ１６０を通って延在していないカット８１６によって切り離されている主要部１１５ａとタブ１１５ｂとを含む。
【００６８】
ワークピースを研磨する前に、タブ１１５ｂが掴まれ、被覆研磨ディスク８００がカット８１６に沿って曲げられてサブアセンブリ１１５の主要部１１５ａからのライナ１６０の分離を容易にすることができ、それは次に、例えば、サポートパッドに接着されてもよい。カット８１６は、例えば、任意のカット方法によって、好ましくはダイス打ち抜きまたはレーザーカットによって形成されてもよい。ダイス打ち抜きによってカット８１６を形成する場合、ダイがバッキングを切り抜くがライナ１１０のベース部分１７０に貫入しないまたは切断しないように、ダイは典型的には配置される。
【００６９】
本発明による研磨物品はワークピースを研磨するのに有用である。使用する時に、ライナは典型的には研磨物品から取り外され、それによって接着剤層を露出し、次に、接着剤層はサポートパッド（当該技術ではバックアップパッドとしても知られる）と接着接触させられる。模範的なサポートパッドは、例えば、その開示が参照により本明細書に援用される、米国特許第５，８０７，１６１号明細書（マナー（Ｍａｎｏｒ）ら）および同第４，６３１，２２０号明細書（クリフトン（Ｃｌｉｆｔｏｎ））に記載されている。サポートパッドは、場合により、米国特許第６，１４２，８５８号明細書（リューデケ（Ｌｕｅｄｅｋｅ））に記載されているようにそれに付けられた取り付けシャフトを有してもよい。
【００７０】
研磨物品をサポートパッド上に取り付けた後、研磨物品はワークピースの表面と摩擦接触させられる。次に研磨物品またはワークピースの少なくとも１つが他方に対して動かされて表面の少なくとも一部分を研磨する。ワークピース材料の例には、金属、金属合金、外来金属合金、セラミックス、ガラス、木材、木材様材料、複合材料、塗面、プラスチック、強化プラスチック、石、および／またはそれらの組合せが挙げられる。ワークピースは、平らであってもよいし、またはある形状またはそれに関連した輪郭を有してもよい。模範的なワークピースには、金属部品、プラスチック部品、パーティクルボード、カムシャフト、クランクシャフト、家具、およびタービン翼が含まれる。
【００７１】
本発明による研磨物品は、手動により用いられてもよく、および／または機械と組み合わせて用いられてもよい。研磨物品およびワークピースの少なくとも１つまたは両方が研磨時に他方に対して動かされる。
【００７２】
別の態様では、研磨は乾いたまたは湿った状態で行われてもよい。湿式研磨用の模範的な液体には、水、通常の錆止め化合物を含有する水、潤滑油、オイル、石鹸、および切削液が含まれる。液体はまた消泡剤、脱脂剤などを含有してもよい。
【００７３】
本発明は、すべての部、百分率、比などが特に明記しない限り重量による次の非限定的な実施例を用いてより十分に理解されるであろう。
【実施例】
【００７４】
特に記載のない限り、実施例で使用されるすべての試薬は、ウィスコンシン州ミルウォ−キーのアルドリッチ・ケミカル社（Ａｌｄｒｉｃｈ  Ｃｈｅｍｉｃａｌ  Ｃｏ．，Ｍｉｌｗａｕｋｅｅ，Ｗｉｓｃｏｎｓｉｎ）のような一般化学薬品供給業者から入手した、もしくは入手可能であり、または公知方法によって合成されてもよい。
【００７５】
次の略語（ｃｍ＝センチメートル、ｋＰａ＝キロパスカル、ｍｍ＝ミリメートル、およびｐｓｉ＝平方インチ当たりのポンド）を次の実施例の全体にわたって用いる。
【００７６】
ライナ１〜７の製造
ライナ１
エチレン−プロピレン耐衝撃性コポリマー樹脂（ミシガン州ミッドランドのダウ・ケミカル・カンパニー（Ｄｏｗ  Ｃｈｅｍｉｃａｌ  Ｃｏｍｐａｎｙ，Ｍｉｄｌａｎｄ、Ｍｉｃｈｉｇａｎ）から商品名「ＳＲＤ７−５８７ディベロップメンタル・ポリプロピレン樹脂（ＤＥＶＥＬＯＰＭＥＮＴＡＬ  ＰＯＬＹＰＲＯＰＹＬＥＮＥ  ＲＥＳＩＮ）」で入手した）を、２１０℃の温度で一軸スクリュー押出機（コネチカット州ハムデンのメリット・デービス社（Ｍｅｒｒｉｔｔ  Ｄａｖｉｓ  Ｃｏｒｐ．，Ｈａｍｄｅｎ，Ｃｏｎｎｅｃｔｉｃｕｔ）から入手した）を用い、柄ロールを３３メートル毎分の表面速度で絶えず回転させ、３ｐｓｉ（２０ｋＰａ）の呼びニップ圧を用いながら、２１℃の温度に維持された軟鋼柄ロールの空洞中へ押し出した。柄ロールの表面は、１．４４ｍｍの中心−中心呼び間隔（すなわち、平方センチメートル当たり５０の円筒形空洞の密度）で、円筒形空洞の六角形最密配列を有した。各空洞は０．４５ｍｍの公称直径および１．５２ｍｍの公称深さを有した。
【００７７】
連続法では、樹脂が柄ロール上へ押し出される所に隣接した柄ロールの表面に沿ったローラーであって、空洞および柄ロールの表面を覆う樹脂の層の厚さが０．１３ｍｍであるように当該表面から間隔をあけて配置されたローラーによって樹脂を空洞中へ圧入した。固化した樹脂を、０．１５ｍｍ公称高さおよび１．４４ｍｍの中心−中心呼び間隔の直立した円筒形突起部の六角形最密配列を有するライナとして柄ロールから剥離した。ライナを巻取ロール上へ巻き取った。ライナのベース部分は０．１３ｍｍの呼び厚さを有した。
【００７８】
ライナ２
おおよそ７．５ｐｓｉ（５２ｋＰａ）のニップ圧を用いたことを除いては、ライナ１の製造手順を繰り返し、０．２５ｍｍ公称高さの円筒形突起部を有するライナをもたらした。
【００７９】
ライナ３
おおよそ１３ｐｓｉ（９０ｋＰａ）のニップ圧を用いたことを除いては、ライナ１の製造手順を繰り返し、０．３６ｍｍ公称高さの円筒形突起部を有するライナをもたらした。
【００８０】
ライナ４
おおよそ２２ｐｓｉ（１５０ｋＰａ）のニップ圧を用いたことを除いては、ライナ１の製造手順を繰り返し、０．４６ｍｍ公称高さの円筒形突起部を有するライナをもたらした。
【００８１】
ライナ５
おおよそ２８ｐｓｉ（１９０ｋＰａ）のニップ圧を用いたことを除いては、ライナ１の製造手順を繰り返し、０．５６ｍｍ公称高さの円筒形突起部を有するライナをもたらした。
【００８２】
ライナ６
おおよそ３０ｐｓｉ（２１０ｋＰａ）のニップ圧を用いたことを除いては、ライナ１の製造手順を繰り返し、０．６１ｍｍ公称高さの円筒形突起部を有するライナをもたらした。
【００８３】
ライナ７
おおよそ３２ｐｓｉ（２２０ｋＰａ）のニップ圧を用いたことを除いては、ライナ１の製造手順を繰り返し、０．６６ｍｍ公称高さの円筒形突起部を有するライナをもたらした。
【００８４】
比較例Ａ
それぞれがシリコーン被覆紙剥離ライナを有する、商品名「スチキット（ＳＴＩＫＩＴ）２３３Ｕ  Ｐ１５０」で入手可能な、３つの６インチ（１５ｃｍ）直径の感圧接着剤（ＰＳＡ）裏付けＣ−重量（Ｃ−ｗｅｉｇｈｔ）被覆研磨ディスクをミネソタ州セントポールの３Ｍカンパニー（３Ｍ  Ｃｏｍｐａｎｙ，Ｓｔ．Ｐａｕｌ，Ｍｉｎｎｅｓｏｔａ）から入手した。ディスク外周を越えて０．３８インチ（９．７ｍｍ）突き出たタブ（０．３８インチ（９．７ｍｍ）半径）を有する、５インチ（１２．７ｃｍ）直径ディスクを、独国フランクフルト・アム・マインのドイツ統合シューマシーネン有限責任会社（Ｄｅｕｔｓｃｈｅ  Ｖｅｒｅｉｎｇｔｅ  Ｓｃｈｕｈｍａｓｃｈｉｎｅｎ  ＧｍｂＨ，Ｆｒａｎｋｆｕｒｔ  ａｍ  Ｍａｉｎ，Ｇｅｒｍａｎｙ）から商品名「サムコ・モデル（ＳＡＭＣＯ  ＭＯＤＥＬ）ＳＢ−２５」で入手した水圧プレスを用いて各被覆研磨ディスクからダイス打ち抜きした。用いたダイは、それから０．３８インチ（９．７ｍｍ）突き出てタブを形成した０．３８インチ（９．７ｍｍ）半径の円弧を有する５インチ（１２．７ｃｍ）直径の円形刃よりなった。ディスクの円周上の刃の部分、および（図８に一般に例示されるようなカットを形成するための）ディスクからのタブの切り離しは、ダイのカット面の残りと比べて５ミル（０．１３ｍｍ）へこんでいた。３つの研磨ディスクの輪郭をカットするのにちょうど十分であるダイス打ち抜き条件下で、ディスク製の各被覆研磨物品のタブ部分からディスク部分を切り離すカットは、紙ライナ中へ伸びて、タブを部分的にまたは完全に取り外した。
【００８５】
比較例Ｂ
６インチ（１５ｃｍ）直径ＰＳＡ裏付けＣ−重量研磨ディスクを、３Ｍカンパニーから入手した、商品名「スチキット２４３Ｕ  Ｐ８０」で入手可能な、シリコーン被覆紙剥離ライナを有する６インチ（１５ｃｍ）直径ＰＳＡ裏付けＤ−重量被覆研磨ディスクで置き換えたことを除いては、比較例Ａを繰り返した。３つの研磨ディスクの輪郭をカットするのにちょうど十分であるダイス打ち抜き条件下で、ディスク製の各被覆研磨物品のタブ部分からディスク部分を切り離すカットは、紙ライナ中へ伸びて、タブを部分的にまたは完全に取り外した。
【００８６】
実施例１
紙ライナを３つの６インチ（１５ｃｍ）直径ＰＳＡ裏付けＣ重量「スチキット２３３Ｕ  Ｐ１５０」被覆研磨ディスクから取り外した。ライナ３の区分（８インチ×８インチ（２０．３ｃｍ×２０．３ｃｍ））を手で各研磨ディスクのＰＳＡ層に積層した。それぞれがディスクの外周から０．３８インチ（９．７ｍｍ）突き出ているタブ（０．３８インチ（９．７ｍｍ）半径）を有する、３つの５インチ（１２．７ｃｍ）直径ディスクを、比較例Ａで記載したようにダイス打ち抜きし、ライナのベース部分中へ目立って貫入していないカットによって被着タブを被覆研磨ディスクから切り離された３つの被覆研磨ディスクをもたらした。
【００８７】
実施例２
６インチ（１５ｃｍ）直径ＰＳＡ裏付けＣ重量被覆研磨ディスクを、商品名「スチキット２４３Ｕ  Ｐ８０」で３Ｍカンパニーから入手した６インチ（１５ｃｍ）直径ＰＳＡ裏付けＤ−重量被覆研磨ディスクで置き換えたことを除いては、実施例１の手順を繰り返した。各生じた被覆研磨ディスクは、ライナのベース部分中へ目立って貫入していないカットによってタブを被覆研磨ディスクから切り離されていた。
【００８８】
実施例３
実施例１からのライナをライナ４で置き換えたことを除いては、実施例１の手順を繰り返した。各生じた被覆研磨ディスクは、ライナのベース部分中へ目立って貫入していないカットによってタブを被覆研磨ディスクから切り離されていた。
【００８９】
実施例４
６インチ（１５ｃｍ）直径ＰＳＡ裏付けＣ重量被覆研磨ディスクを、６インチ（１５ｃｍ）直径ＰＳＡ裏付けＤ−重量「スチキット２４３Ｕ  Ｐ８０」被覆研磨ディスクで置き換えたことを除いては、実施例３の手順を繰り返した。各生じた被覆研磨ディスクは、ライナのベース部分中へ目立って貫入していないカットによってタブを被覆研磨ディスクから切り離されていた。
【００９０】
実施例５
ライナ３をライナ５で置き換えたことを除いては、実施例３の手順を繰り返した。各生じた被覆研磨ディスクは、ライナのベース部分中へ目立って貫入していないカットによってタブを被覆研磨ディスクから切り離されていた。
【００９１】
実施例６
６インチ（１５ｃｍ）直径ＰＳＡ裏付けＣ重量被覆研磨ディスクを、６インチ（１５ｃｍ）直径ＰＳＡ裏付けＤ−重量「スチキット２４３Ｕ  Ｐ８０」ディスクで置き換えたことを除いては、実施例５の手順を繰り返した。各生じた被覆研磨ディスクは、ライナのベース部分中へ目立って貫入していないカットによってタブを被覆研磨ディスクから切り離されていた。
【００９２】
同様に、ライナ１、２、６、または７のいずれかを使用して本発明の研磨物品を製造することもまた可能である。これは、例えば、実施例１〜６のいずれかの手順に従って、しかし具体的実施例で使用したライナをライナ１、２、６、または７のいずれか１つで置き換えて成し遂げられてもよい。
【００９３】
実施例１〜６ならびに比較例ＡおよびＢを製造する過程において、タブ部分を用いることなく、実施例１〜６のライナからよりも比較例ＡおよびＢの紙ライナから手によって被覆研磨ディスクの分離を開始するのが著しくより困難であることもまた観察された。
【００９４】
本発明の範囲および精神から逸脱することなく本発明の様々な修正および変更が当業者に明らかになるであろうし、本発明が本明細書に述べられた例示された実施形態に不当にも限定されないことは理解されるべきである。
【図面の簡単な説明】
【００９５】
【図１】本発明による被覆研磨物品の一実施形態の略断面図である。
【図２】本発明による被覆研磨物品の別の実施形態の略断面図である。
【図３】本発明の不織研磨物品の一実施形態の略断面図である。
【図４】図１〜３に例示されるようなライナの模範的な実施形態の斜視図である。
【図５】図１〜３に例示されるようなライナの模範的な実施形態の斜視図である。
【図６】図１〜３に例示されるようなライナの模範的な実施形態の斜視図である。
【図７】図１〜３に例示されるようなライナの模範的な実施形態の斜視図である。
【図８】タブを有する、図１に例示されるような、被覆研磨物品の一実施形態の斜視図である。
【図１】
2005534511.tif 000003
【図２】
2005534511.tif 000004
【図３】
2005534511.tif 000005
【図４】
2005534511.tif 000006
【図５】
2005534511.tif 000007
【図６】
2005534511.tif 000008
【図７】
2005534511.tif 000009
【図８】
2005534511.tif 000010
【手続補正書】
【提出日】平成17年4月4日(2005.4.4)
【手続補正１】
【補正対象書類名】特許請求の範囲
【補正対象項目名】全文
【補正方法】変更
【補正の内容】
【特許請求の範囲】
【請求項１】
第１主面と前記第１主面の反対側にある第２主面とを有するバッキングと、
前記第１主面の少なくとも一部分上にある研磨層であって、バインダーおよび研磨粒子を含む研磨層と、
前記第２主面の少なくとも一部分上にある接着剤層と、
前記接着剤層に被着された取り外し可能なライナであって、それから延在する突起部を有するベース部分を含み、前記突起部の少なくともいくつかが前記接着剤層に接触しているライナと、
を含む被覆研磨物品。
【請求項２】
第１主面と前記第１主面の反対側にある第２主面とを有するバッキングと、
前記第１主面の少なくとも一部分上にある不織研磨ウェブであって、目の粗いかさ高繊維ウェブ、バインダー、および研磨粒子を含む不織研磨ウェブと、
前記第２主面の少なくとも一部分上にある接着剤層と、
前記接着剤層に被着された取り外し可能なライナであって、それから延在する突起部を有するベース部分を含み、前記突起部の少なくともいくつかが前記接着剤層に接触しているライナと、
を含む不織研磨物品。
【請求項３】
第１主面と前記第１主面の反対側にある第２主面とを有するバッキングを提供する工程と、
バインダーおよび研磨粒子を含む研磨層を前記第１主面の少なくとも一部分に貼り付ける工程と、
接着剤層を前記第２主面の少なくとも一部分に貼り付ける工程と、
突起部を前記接着剤層に接触させることによって、ベース部分と前記ベースから延在する複数の突起部とを含む取り外し可能なライナを前記接着剤層に被着する工程と、
を含む被覆研磨物品の製造方法。
【請求項４】
第１主面と前記第１主面の反対側にある第２主面とを有するバッキングを提供する工程と、
目の粗いかさ高繊維ウェブ、バインダー、および研磨粒子を含む不織研磨ウェブを前記第１主面の少なくとも一部分に貼り付ける工程と、
接着剤層を前記第２主面の少なくとも一部分に貼り付ける工程と、
ベース部分と前記接着剤層に接触する複数の突起部とを有する第１面を含む取り外し可能なライナを前記接着剤層に貼り付ける工程と、
を含む不織研磨物品の製造方法。
【請求項５】
請求項１に記載の被覆研磨物品または請求項２に記載の不織研磨物品を提供する工程と、
前記ライナを前記接着剤層から取り外す工程と、
前記接着剤層をサポートパッドに被着する工程と、
前記不織研磨ウェブの少なくとも一部分をワークピースの表面の少なくとも一部分と摩擦接触させる工程と、
前記研磨物品または前記ワークピースの少なくとも１つを他方に対して動かして前記表面の少なくとも一部分を研磨する工程と、
を含むワークピースの研磨方法。
【国際調査報告】
2005534511.tif 000011
2005534511.tif 000012
2005534511.tif 000013